(57)【特許請求の範囲】
【請求項１】
（１）光照射により切断されるリンカーを介してリガンドを固相担体上に固定化する工程、（２）上記（１）で得られたリガンドが固定化された固相担体と、該リガンドのターゲット分子を含むか含まない試料とを混合する工程、（３）２−メルカプトエタノールおよび／またはヒドラジンの存在下、光を照射してリガンドを固相担体から切断する工程、および（４）リガンドにターゲット分子が結合しているかどうか確認する工程を含む、ターゲット分子の探索方法。
【請求項２】
（１）光照射により切断されるリンカーを介してリガンドを固相担体上に固定化する工程、（２）上記（１）で得られたリガンドが固定化された固相担体と、該リガンドのターゲット分子を含むか含まない試料とを混合する工程、（３）２−メルカプトエタノールおよびヒドラジンの存在下、光を照射してリガンドを固相担体から切断する工程、および（４）リガンドにターゲット分子が結合しているかどうか確認する工程を含む、ターゲット分子の探索方法。
【請求項３】
リガンドが固定化された固相担体が、下記式（Ｉ）または（ＩＩ）で示される、請求項１または２記載の方法。
【化１】
0004750035.tif 000016
（式中、Ｘはリガンドであり、光照射により切断され；Ｙは単結合あるいは置換されていてもよいアルキレン基であり；Ａは固相担体との結合に用いられる基であり；Ｚは固相担体であり；Ｑは、ＮＨ、ＯまたはＳであり；Ｒ１は水素原子、置換されていてもよいアルキル基または置換されていてもよいアリール基；Ｒ２は水素原子、置換されていてもよいアルキル基、置換されていてもよいアリール基、置換されていてもよいアルコキシ基、ハロゲン原子またはシアノ基であり；Ｒ３は水素原子、置換されていてもよいアルキル基、置換されていてもよいアリール基、置換されていてもよいアルコキシ基、ハロゲン原子またはシアノ基であり；Ｒ４は水素原子、置換されていてもよいアルキル基、置換されていてもよいアリール基、置換されていてもよいアルコキシ基、ハロゲン原子またはシアノ基であり；Ｒ５は水素原子、置換されていてもよいアルキル基、置換されていてもよいアリール基、置換されていてもよいアルコキシ基、ハロゲン原子またはシアノ基である）
【請求項４】
Ｒ２が、水素原子、置換されていてもよいアルキル基または置換されていてもよいアルコキシ基であり；Ｒ３が水素原子、置換されていてもよいアルキル基または置換されていてもよいアルコキシ基であり；Ｒ４が水素原子、置換されていてもよいアルキル基または置換されていてもよいアルコキシ基であり；Ｒ５が水素原子、置換されていてもよいアルキル基または置換されていてもよいアルコキシ基である、請求項３記載の方法。
【請求項５】
該固相担体が下記式で表される、請求項３記載の方法。
【化２】
0004750035.tif 000017
（式中、Ｘはリガンドであり、光照射により切断され；Ｚは固相担体である）
【請求項６】
（１）光照射により切断されるリンカーを介してリガンドを固相担体上に固定化する工程、（２）上記（１）で得られたリガンドが固定化された固相担体と、該リガンドのターゲット分子を含む試料とを混合する工程、（３）２−メルカプトエタノールおよび／またはヒドラジンの存在下、光を照射してリガンドを固相担体から切断する工程、および（４）リガンドに結合したターゲット分子を回収する工程を含む、ターゲット分子の精製方法。
【請求項７】
（１）光照射により切断されるリンカーを介してリガンドを固相担体上に固定化する工程、（２）上記（１）で得られたリガンドが固定化された固相担体と、該リガンドのターゲット分子を含む試料とを混合する工程、（３）２−メルカプトエタノールおよびヒドラジンの存在下、光を照射してリガンドを固相担体から切断する工程、および（４）リガンドに結合したターゲット分子を回収する工程を含む、ターゲット分子の精製方法。
【請求項８】
リガンドが固定化された固相担体が、下記式（Ｉ）または（ＩＩ）で示される、請求項６または７記載の方法。
【化３】
0004750035.tif 000018
（式中、Ｘはリガンドであり、光照射により切断され；Ｙは単結合あるいは置換されていてもよいアルキレン基であり；Ａは固相担体との結合に用いられる基であり；Ｚは固相担体であり；Ｑは、ＮＨ、ＯまたはＳであり；Ｒ１は水素原子、置換されていてもよいアルキル基または置換されていてもよいアリール基；Ｒ２は水素原子、置換されていてもよいアルキル基、置換されていてもよいアリール基、置換されていてもよいアルコキシ基、ハロゲン原子またはシアノ基であり；Ｒ３は水素原子、置換されていてもよいアルキル基、置換されていてもよいアリール基、置換されていてもよいアルコキシ基、ハロゲン原子またはシアノ基であり；Ｒ４は水素原子、置換されていてもよいアルキル基、置換されていてもよいアリール基、置換されていてもよいアルコキシ基、ハロゲン原子またはシアノ基であり；Ｒ５は水素原子、置換されていてもよいアルキル基、置換されていてもよいアリール基、置換されていてもよいアルコキシ基、ハロゲン原子またはシアノ基である）
【請求項９】
Ｒ２が、水素原子、置換されていてもよいアルキル基または置換されていてもよいアルコキシ基であり；Ｒ３が水素原子、置換されていてもよいアルキル基または置換されていてもよいアルコキシ基であり；Ｒ４が水素原子、置換されていてもよいアルキル基または置換されていてもよいアルコキシ基であり；Ｒ５が水素原子、置換されていてもよいアルキル基または置換されていてもよいアルコキシ基である、請求項８記載の方法。
【請求項１０】
該固相担体が下記式で表される、請求項８記載の方法。
【化４】
0004750035.tif 000019
（式中、Ｘはリガンドであり、光照射により切断され；Ｚは固相担体である）
【発明の詳細な説明】
【技術分野】  本発明は、リガンド固定化固相担体に関する。より詳しくは、リンカーを介してリガンドを固定化してなるリガンド固定化固相担体およびその調製、ならびにその利用に関する。
【背景技術】  タンパク質を研究する際、３次元構造純度にまで精製されたタンパク質が入手されれば各種の検討を精度よく行うことが出来る。しかし、一般にタンパク質をこのようなレベルにまで精製する為には多大な労力を必要としてきた。特にＳＤＳゲル上での純度ばかりでなく（１次構造的純度）、その３次元構造的にも高純度なａｃｔｉｖｅ  ｃｏｎｆｏｒｍａｔｉｏｎに富む高純度タンパク質の入手は困難を極めてきた。これまでこの目的に合致した方法として、特異的結合能を有するリガンドを固定化したアフィニティー樹脂による精製が行われてきた。しかし、従来技術では樹脂上リガンドに結合したタンパク質を遊離溶出させるため、高濃度のリガンド化合物や塩を用いてきたが、医薬品などの低分子化合物をリガンドとして使用した場合、一般に水に対する溶解性が充分ではなく、タンパク質を遊離させるのに充分な濃度の溶液を調製することが不可能なことが多い。また、高濃度のリガンド溶液が調製できた場合においても、高濃度リガンドによるタンパク質の変性が問題となってきた。また、高濃度の塩を用いる場合も理論上は高濃度の塩による非特異的な水素結合の拮抗が機能ベースであるため、特異的結合を行っている安定なリガンド−タンパク質複合体構造を強引に引き裂く程高濃度の塩を加える必要がある。その場合、タンパク質の３次元構造を保持するのにも必要な水素結合をも同時に切断することによるタンパク質の変性が問題となる。
本発明の目的は、より高純度で選択的なタンパク質の精製を可能にする方法を提供することである。より具体的には、高濃度のリガンド化合物や塩を使用することなく、アフィニティー樹脂からのタンパク質の遊離溶出を可能にする技術の提供を目的とする。
【発明の開示】
本発明者らはこのような状況を背景とし、本発明者らが開発してきた高いアフィニティー樹脂に関する基盤技術をベースとし、高濃度のリガンド化合物や塩を利用せず、アフィニティー樹脂からのタンパク質遊離溶出を可能にする新しい技術確立を目指し検討を行った。その結果、光によって特異的に切断されるリンカーをリガンド分子と樹脂固相担体との間に介在させることにより、本目的を満足する新規な高純度タンパク質精製方法の開発に成功した。
また、リガンドを固定化したアフィニティー樹脂で、リガンドに選択的に結合するタンパク質以外のタンパク質を含むタンパク質混合物を処理した場合、アフィニティー樹脂上には、リガンドに結合した選択的結合タンパク質と、リガンド以外の部分に結合した非特異的結合タンパク質が存在する。従来の溶出法である、高濃度の塩や、タンパク質を変性させて溶出させる界面活性剤などで溶出した場合、選択的結合タンパク質と非選択的タンパク質が、同時に溶出され、選択的結合タンパク質のみを溶出・回収することが困難であった。本発明者らは、光照射によって特異的に切断されるリンカーをリガンド分子と樹脂固相担体との間に介在させることにより、選択的結合タンパク質のみを溶出・回収することができる、新たな方法を開発することができた。
即ち本発明は下記の通りである。
〔１〕光照射により切断されるリンカーを介してリガンドが固定化されている、リガンドとターゲット分子との特異的相互作用を解析する為の固相担体。
〔２〕ターゲット分子探索用である、上記〔１〕記載の固相担体。
〔３〕ターゲット分子精製用である、上記〔１〕記載の固相担体。
〔４〕下記式（Ｉ）または（ＩＩ）で示される、上記〔１〕〜〔３〕のいずれかに記載の固相担体。
0004750035.tif 000002
（式中、Ｘはリガンドであり、光照射により切断され；Ｙは単結合あるいは置換されていてもよいアルキレン基であり；Ａは固相担体との結合に用いられる基であり；Ｚは固相担体であり；Ｑは、ＮＨ、ＯまたはＳであり；Ｒ１は水素原子、置換されていてもよいアルキル基または置換されていてもよいアリール基；Ｒ２は水素原子、置換されていてもよいアルキル基、置換されていてもよいアリール基、置換されていてもよいアルコキシ基、ハロゲン原子またはシアノ基であり；Ｒ３は水素原子、置換されていてもよいアルキル基、置換されていてもよいアリール基、置換されていてもよいアルコキシ基、ハロゲン原子またはシアノ基であり；Ｒ４は水素原子、置換されていてもよいアルキル基、置換されていてもよいアリール基、置換されていてもよいアルコキシ基、ハロゲン原子またはシアノ基であり；Ｒ５は水素原子、置換されていてもよいアルキル基、置換されていてもよいアリール基、置換されていてもよいアルコキシ基、ハロゲン原子またはシアノ基である）
〔５〕Ｒ２が、水素原子、置換されていてもよいアルキル基または置換されていてもよいアルコキシ基であり；Ｒ３が水素原子、置換されていてもよいアルキル基または置換されていてもよいアルコキシ基であり；Ｒ４が水素原子、置換されていてもよいアルキル基または置換されていてもよいアルコキシ基であり；Ｒ５が水素原子、置換されていてもよいアルキル基または置換されていてもよいアルコキシ基である、上記〔４〕記載の固相担体。
〔６〕下記式で表される、上記〔４〕記載の固相担体。
0004750035.tif 000003
（式中の記号は前記と同義である）
〔７〕下記式（Ｉ’）または（ＩＩ’）で示される化合物。
0004750035.tif 000004
（式中、Ｐ１は水素原子、又はアミノ基、水酸基もしくはスルフヒドリル基の保護基であり；Ｙは単結合あるいは置換されていてもよいアルキレン基であり；Ａは固相担体との結合に用いられる基であり；Ｐ２は水素原子、又はアミノ基、水酸基、スルフヒドリル基、カルボニル基もしくはカルボキシル基の保護基であり；Ｑは、ＮＨ、ＯまたはＳであり；Ｒ１は水素原子、置換されていてもよいアルキル基または置換されていてもよいアリール基；Ｒ２は水素原子、置換されていてもよいアルキル基、置換されていてもよいアリール基、置換されていてもよいアルコキシ基、ハロゲン原子またはシアノ基であり；Ｒ３は水素原子、置換されていてもよいアルキル基、置換されていてもよいアリール基、置換されていてもよいアルコキシ基、ハロゲン原子またはシアノ基であり；Ｒ４は水素原子、置換されていてもよいアルキル基、置換されていてもよいアリール基、置換されていてもよいアルコキシ基、ハロゲン原子またはシアノ基であり；Ｒ５は水素原子、置換されていてもよいアルキル基、置換されていてもよいアリール基、置換されていてもよいアルコキシ基、ハロゲン原子またはシアノ基である）
〔８〕下記式（Ｉ’）または（ＩＩ’）で示される、リガンドを固相担体に固定化する際に用いられるリンカー。
0004750035.tif 000005
（式中、Ｐ１は水素原子、又はアミノ基、水酸基もしくはスルフヒドリル基の保護基であり；Ｙは単結合あるいは置換されていてもよいアルキレン基であり；Ａは固相担体との結合に用いられる基であり；Ｐ２は水素原子、又はアミノ基、水酸基、スルフヒドリル基、カルボニル基もしくはカルボキシル基の保護基であり；Ｑは、ＮＨ、ＯまたはＳであり；Ｒ１は水素原子、置換されていてもよいアルキル基または置換されていてもよいアリール基；Ｒ２は水素原子、置換されていてもよいアルキル基、置換されていてもよいアリール基、置換されていてもよいアルコキシ基、ハロゲン原子またはシアノ基であり；Ｒ３は水素原子、置換されていてもよいアルキル基、置換されていてもよいアリール基、置換されていてもよいアルコキシ基、ハロゲン原子またはシアノ基であり；Ｒ４は水素原子、置換されていてもよいアルキル基、置換されていてもよいアリール基、置換されていてもよいアルコキシ基、ハロゲン原子またはシアノ基であり；Ｒ５は水素原子、置換されていてもよいアルキル基、置換されていてもよいアリール基、置換されていてもよいアルコキシ基、ハロゲン原子またはシアノ基である）
〔９〕光照射により切断されることを特徴とする上記〔８〕記載のリンカー。
〔１０〕上記〔９〕記載のリンカーを介してリガンドが固定化されている、リガンドとターゲット分子との特異的相互作用を解析する為の固相担体。
〔１１〕（１）光照射により切断されるリンカーを介してリガンドを固相担体上に固定化する工程、（２）上記（１）で得られたリガンドが固定化された固相担体と、該リガンドのターゲット分子を含むか含まない試料とを混合する工程、（３）光を照射してリガンドを固相担体から切断する工程、および（４）リガンドにターゲット分子が結合しているかどうか確認する工程を含む、ターゲット分子の探索方法。
〔１２〕リガンドが固定化された固相担体が、下記式（Ｉ）または（ＩＩ）で示される、上記〔１１〕記載の方法。
0004750035.tif 000006
（式中、Ｘはリガンドであり、光照射により切断され；Ｙは単結合あるいは置換されていてもよいアルキレン基であり；Ａは固相担体との結合に用いられる基であり；Ｚは固相担体であり；Ｑは、ＮＨ、ＯまたはＳであり；Ｒ１は水素原子、置換されていてもよいアルキル基または置換されていてもよいアリール基；Ｒ２は水素原子、置換されていてもよいアルキル基、置換されていてもよいアリール基、置換されていてもよいアルコキシ基、ハロゲン原子またはシアノ基であり；Ｒ３は水素原子、置換されていてもよいアルキル基、置換されていてもよいアリール基、置換されていてもよいアルコキシ基、ハロゲン原子またはシアノ基であり；Ｒ４は水素原子、置換されていてもよいアルキル基、置換されていてもよいアリール基、置換されていてもよいアルコキシ基、ハロゲン原子またはシアノ基であり；Ｒ５は水素原子、置換されていてもよいアルキル基、置換されていてもよいアリール基、置換されていてもよいアルコキシ基、ハロゲン原子またはシアノ基である）
〔１３〕Ｒ２が、水素原子、置換されていてもよいアルキル基または置換されていてもよいアルコキシ基であり；Ｒ３が水素原子、置換されていてもよいアルキル基または置換されていてもよいアルコキシ基であり；Ｒ４が水素原子、置換されていてもよいアルキル基または置換されていてもよいアルコキシ基であり；Ｒ５が水素原子、置換されていてもよいアルキル基または置換されていてもよいアルコキシ基である、上記〔１２〕記載の方法。
〔１４〕該固相担体が下記式で表される、上記〔１２〕記載の方法。
0004750035.tif 000007
（式中の記号は前記と同義である）
〔１５〕（１）光照射により切断されるリンカーを介してリガンドを固相担体上に固定化する工程、（２）上記（１）で得られたリガンドが固定化された固相担体と、該リガンドのターゲット分子を含む試料とを混合する工程、（３）光を照射してリガンドを固相担体から切断する工程、および（４）リガンドに結合したターゲット分子を回収する工程を含む、ターゲット分子の精製方法。
〔１６〕リガンドが固定化された固相担体が、下記式（Ｉ）または（ＩＩ）で示される、上記〔１５〕記載の方法。
0004750035.tif 000008
（式中、Ｘはリガンドであり、光照射により切断され；Ｙは単結合あるいは置換されていてもよいアルキレン基であり；Ａは固相担体との結合に用いられる基であり；Ｚは固相担体であり；Ｑは、ＮＨ、ＯまたはＳであり；Ｒ１は水素原子、置換されていてもよいアルキル基または置換されていてもよいアリール基；Ｒ２は水素原子、置換されていてもよいアルキル基、置換されていてもよいアリール基、置換されていてもよいアルコキシ基、ハロゲン原子またはシアノ基であり；Ｒ３は水素原子、置換されていてもよいアルキル基、置換されていてもよいアリール基、置換されていてもよいアルコキシ基、ハロゲン原子またはシアノ基であり；Ｒ４は水素原子、置換されていてもよいアルキル基、置換されていてもよいアリール基、置換されていてもよいアルコキシ基、ハロゲン原子またはシアノ基であり；Ｒ５は水素原子、置換されていてもよいアルキル基、置換されていてもよいアリール基、置換されていてもよいアルコキシ基、ハロゲン原子またはシアノ基である）
〔１７〕Ｒ２が、水素原子、置換されていてもよいアルキル基または置換されていてもよいアルコキシ基であり；Ｒ３が水素原子、置換されていてもよいアルキル基または置換されていてもよいアルコキシ基であり；Ｒ４が水素原子、置換されていてもよいアルキル基または置換されていてもよいアルコキシ基であり；Ｒ５が水素原子、置換されていてもよいアルキル基または置換されていてもよいアルコキシ基である、上記〔１６〕記載の方法。
〔１８〕該固相担体が下記式で表される、上記〔１６〕記載の方法。
0004750035.tif 000009
（式中の記号は前記と同義である）
【図面の簡単な説明】  図１は、光切断型リンカーを介してリガンドを固相担体に固定化し、リガンドの固相担体からの切断を光照射によって行うことを特徴とする本願発明と、高濃度のリガンドや塩濃度の調節によって固相担体からリガンドを溶出させる従来の方法とを比較した模式図である。
図２は、光切断型リンカーを介してＦＫ５０６を固相担体に固定化し、ラット脳ライゼートからＦＫ５０６特異的結合タンパク質ＦＫＢＰ１２を高純度に取得できることを示す図である。
発明の詳細な説明
光切断型リンカーを用いた本願発明の固相担体および当該固相担体を利用したターゲット分子の探索方法並びに精製方法を従来法（高濃度のリガンドや塩により溶出する方法）と比較して模式的に図１に示す。
本発明において、「光照射により切断されるリンカー」とは、光を照射することによって切断されるリンカーであれば特に限定されず、リガンドと固相担体とを結ぶ化合物（若しくは基）である（以下光切断型リンカーともいう）。例えば、コンビナトリアル合成において使用されるｏ−ニトロベンジルリンカー（ＪＯＣ  １９９５，６０，２３１８−２３１９）およびニトロベンジル基を有する各種誘導体が挙げられる。
光照射により切断されるリンカーとして下記式（Ｉ’）または（ＩＩ’）で示される化合物もまた好適である。
0004750035.tif 000010
（式中、Ｐ１は水素原子、又はアミノ基、水酸基もしくはスルフヒドリル基の保護基であり；Ｙは単結合あるいは置換されていてもよいアルキレン基であり；Ａは固相担体との結合に用いられる基であり；Ｐ２は水素原子、又はアミノ基、水酸基、スルフヒドリル基、カルボニル基もしくはカルボキシル基の保護基であり；Ｑは、ＮＨ、ＯまたはＳであり；Ｒ１は水素原子、置換されていてもよいアルキル基または置換されていてもよいアリール基；Ｒ２は水素原子、置換されていてもよいアルキル基、置換されていてもよいアリール基、置換されていてもよいアルコキシ基、ハロゲン原子またはシアノ基であり；Ｒ３は水素原子、置換されていてもよいアルキル基、置換されていてもよいアリール基、置換されていてもよいアルコキシ基、ハロゲン原子またはシアノ基であり；Ｒ４は水素原子、置換されていてもよいアルキル基、置換されていてもよいアリール基、置換されていてもよいアルコキシ基、ハロゲン原子またはシアノ基であり；Ｒ５は水素原子、置換されていてもよいアルキル基、置換されていてもよいアリール基、置換されていてもよいアルコキシ基、ハロゲン原子またはシアノ基である）
光切断型リンカーにおける光照射により切断される部位は、リンカーとリガンドとの結合部位であって、用いるリンカー、並びにリンカーとリガンドとの結合様式に応じて異なる。例えば後述する式（Ｉ）又は式（ＩＩ）で示される固相担体においてはＱとＸとの結合が光照射により切断される。
該リンカーに照射する光の光源ならびに光量は、リガンドが放出されるようリンカーの種類に応じて適宜検討され決定されるが、ｏ−ニトロベンジルリンカーを用いる場合には波長３００〜４００ｎｍ、好ましくは３５０〜３７０ｎｍの近紫外光を０〜４０℃、好ましくは４〜２５℃で数秒〜３時間、好ましくは数秒〜１時間、特に好ましくは３０秒〜１時間照射する。
リンカーを光切断する際、用いるリンカーの種類にもよるが光切断により産生される産物とリンカーとが再び反応するのを回避する為に適当な添加剤を用いることができる。添加剤の種類や使用濃度は使用するリンカーの種類に応じて適宜設定される。ｏ−ニトロベンジルリンカーを用いる場合には２−メルカプトエタノール、ヒドラジン及びイミダゾールから選ばれる少なくとも１種を添加することが好ましい。添加剤として２−メルカプトエタノール、ヒドラジン又はイミダゾールを用いる場合にはそれぞれ０．０１〜１０００ｍＭ、好ましくは０．１〜５００ｍＭの濃度で使用する。複数種の添加剤を用いる場合には合計量が上記範囲内になるように設定する。
本発明の固相担体は、リガンドが上記リンカーを介して固相担体上に固定化されていることを特徴とするが、その固定方法は特に限定されない。リガンドとリンカーを結合させた後得られた結合体を固相担体に固定化してもよいし、リンカーをまず固相担体に固定化した後、そのリンカーとリガンドを結合させてもよい。
具体的にはリンカーを水性または有機性の溶媒あるいはそれらの混合溶媒に溶解し、得られたリンカー溶液と固相担体（固相担体についても予め水性または有機性の溶媒あるいはそれらの混合溶媒に懸濁しておくことが好ましい）とを混合することによって、あるいはリンカーと固相担体とのアミド結合や、シッフ塩基形成による結合、Ｃ−Ｃ結合、エステル結合、水素結合、疎水相互作用等の共有結合あるいは非共有結合に付すことによってリンカーを固相担体に固定化する。リンカーおよび固相担体を溶解または懸濁しておく水性または有機性の溶媒としては、同じものであっても異なるものであってもよく、例えば水、緩衝液等の水性溶媒、アルコール（メタノール、エタノール等）、ジメチルホルムアミド、ジクロロメタン、アセトニトリル等の有機性溶媒が挙げられる。これらの混合溶媒もまた好適に使用できる。固定化するリンカー上の官能基の種類等に応じてリンカーの固相担体への固定化に利用する反応が設定され、適宜公知の手法によりリンカーを固相担体に固定化する。
一連の反応や処理を行う際の温度は、設定した固定化反応に好適で且つリンカーが安定な温度であれば特に限定されないが、通常０℃〜１００℃、好ましくは室温〜７０℃で実施される。また、固相担体とリンカーとを混合する時間も、固相担体にリンカーが固定化されれば特に限定されず、設定した固定化反応や固定化を意図するリンカー、使用する固相担体の種類等に応じて適宜設定される。通常１時間から数日間、好ましくは２時間から一晩程度である。結合反応には、利用する固定化反応に応じて適宜設定されるが、一般に固相担体に対して過剰量のリンカーを用いる。しかしながら、固相担体上、あるいはリンカーの全ての結合可能部位が反応に供せられる必要はなく、固相担体にリンカーが部分的に固定化されるものであっても、本願発明の目的を達成することができるので、必ずしも過剰量である必要はない。
アミド結合や、シッフ塩基、Ｃ−Ｃ結合、エステル結合、水素結合、疎水相互作用等のリンカーの固相担体への固定化に利用する反応は当分野では公知の技術であり、反応試薬や反応条件等は従来実施されている方法に準じて行うことができ、また必要に応じて適宜変更してもよい。
リガンドが光切断型リンカーを介して固定化された固相担体の具体例をその出典とともに以下に挙げる。いずれの固相担体もリガンドとターゲットとの相互作用の解析用、あるいはターゲット分子探索・精製用としての用途は知られていない。これらの固相担体は既知の文献、あるいは公知技術を適宜組み合わせて製造することができる。リンカーに相当する部分を便宜上囲いで示す。
0004750035.tif 000011
0004750035.tif 000012
また、ニトロベンジル基を有するリンカーを介してリガンドを固定化した下記式（Ｉ）または（ＩＩ）で示される固相担体も好ましい。
0004750035.tif 000013
（式中、Ｘはリガンドであり、光照射により切断され；Ｙは単結合あるいは置換されていてもよいアルキレン基であり；Ａは固相担体との結合に用いられる基であり；Ｚは固相担体であり；Ｑは、ＮＨ、ＯまたはＳであり；Ｒ１は水素原子、置換されていてもよいアルキル基または置換されていてもよいアリール基；Ｒ２は水素原子、置換されていてもよいアルキル基、置換されていてもよいアリール基、置換されていてもよいアルコキシ基、ハロゲン原子またはシアノ基であり；Ｒ３は水素原子、置換されていてもよいアルキル基、置換されていてもよいアリール基、置換されていてもよいアルコキシ基、ハロゲン原子またはシアノ基であり；Ｒ４は水素原子、置換されていてもよいアルキル基、置換されていてもよいアリール基、置換されていてもよいアルコキシ基、ハロゲン原子またはシアノ基であり；Ｒ５は水素原子、置換されていてもよいアルキル基、置換されていてもよいアリール基、置換されていてもよいアルコキシ基、ハロゲン原子またはシアノ基である）
尚、式中、固相担体Ｚは、リンカーやリガンドが結合する前の状態の固相担体を意図する。
式（Ｉ’）および式（ＩＩ’）の化合物は、たとえば、文献（Ｊ．Ｏｒｇ．Ｃｈｅｍ  １９９５，６０，２３１８−２３１９）に記載の方法で合成される。具体的には、アルキル基が結合したベンゼン誘導体に、リガンドが結合しうる基（Ｑ）、ニトロ基、および固相担体との結合に用いられる基（Ａ）を導入する。ここでこれらの置換基が導入される順序、および、用いられる導入反応は特に限定されず、合成されるリンカーの構造に応じて適宜設定される。一般に知られる置換基導入反応、たとえば、Ａｄｖａｎｃｅｄ  Ｏｒｇａｎｉｃ  Ｃｈｅｍｉｓｔｒｙ（Ｊｅｒｒｙ  Ｍａｒｃｈ，１９９２，Ｊｏｈｎ  Ｗｉｌｅｙ  ＆  Ｓｏｎｓ）に記載される反応などが用いられる。
上記方法により得られる化合物（Ｉ’）および（ＩＩ’）は、リガンドを固相担体に固定化する際に用いられるリンカー、好ましくは光照射により切断されるリンカーとして用いることができる。リガンドを該リンカーを介して固相担体に固定化することによって本発明の固相担体（Ｉ）ならびに（ＩＩ）を得ることができる。
本発明において、光切断型リンカーを介して固相担体に固定化される「リガンド」、例えば式（Ｉ）および式（ＩＩ）で表される固相担体中のＸは特に限定されず、公知の化合物であっても今後開発される新規な化合物であってもよい。また、低分子化合物であっても高分子化合物であってもかまわない。ここで低分子化合物とは分子量１０００未満程度の化合物であって、例えば医薬品として通常使用し得る有機化合物およびその誘導体や無機化合物が挙げられ、有機合成法等を駆使して製造される化合物やその誘導体、天然由来の化合物やその誘導体、プロモーター等の小さな核酸分子や各種の金属等であり、望ましくは医薬品として使用し得る有機化合物およびその誘導体、核酸分子をいう。また、高分子化合物としては分子量１０００以上程度の化合物であって、タンパク質、ポリ核酸類、多糖類、およびこれらを組み合わせたものなどが挙げられ、望ましくはタンパク質である。これらの低分子化合物あるいは高分子化合物は、公知のものであれば商業的に入手可能であるか、各報告文献に従って採取、製造、精製等の工程を経て得ることができる。これらは、天然由来であっても、また遺伝子工学的に調製されるものであってもよく、また半合成等によっても得ることができる。
リガンドとリンカーとの結合は、アミド結合や、シッフ塩基、Ｃ−Ｃ結合、エステル結合、水素結合、疎水相互作用等の共有結合あるいは非共有結合であり、いずれも当分野で公知の材料ならびに反応により形成される。式（Ｉ）または式（ＩＩ）で表される固相担体の場合、リガンドはリンカー部分のＮＨ、ＳまたはＯとのアミド、チオアミド、エステル結合によって結合している。
本発明において用いられる固相担体ならびに式（Ｉ）および式（ＩＩ）中の固相担体Ｚは、その上でリガンド（リンカーを介して該固相担体上に固定化されている）とターゲット分子との特異的相互作用が生じるものであれば特に限定されず、当分野で通常使用されるものが利用できる。材質としては、例えば、樹脂（ポリスチレン、メタクリレート系樹脂、ポリアクリルアミド等）、ガラス、金属（金、銀、鉄、シリコン等）等が用いられる。これらの固相は、いかなる形状のものであってもよく、また上記した材質の種類や、その後にターゲット分子との相互作用の解析、ターゲット分子の探索、精製の工程の為に利用される方法に応じて適宜決定される。例えば板状、ビーズ状、薄膜状、糸状、コイル状等が挙げられるが、樹脂からなるビーズであればカラムに充填することによりその後の操作を簡便にする。またガラスプレートを用いることも好適である。
Ａの「固相担体との結合に用いられる基」は、ニトロベンジル基を有するリンカー部分（光切断型リンカー）を固相担体（Ｚ）に結合させる為に必要な連結基であって、例えば、Ｏ、Ｓ、ＮＨ、カルボニル基等の基が挙げられ、これらの基をアルキレン基等を介して２つ以上組み合わせたもの（例えば−Ｏ−（ＣＨ２）３−ＣＯ−等）、もしくはポリエチレングリコールのような繰り返し構造（例えば  −Ｏ−（ＣＨ２ＣＨ２−Ｏ）４−ＣＨ２ＣＨ２−ＣＯ−  等）を持っていてもよい。Ａの「固相担体との結合に用いられる基」と固相担体（Ｚ）との結合としては、固相担体上のアミノ基とＡとのアミド結合、チオアミド結合、カルバメート結合、ウレア結合、チオカルバメート結合、チオウレア結合、固相担体上のカルボキシル基とＡとのアミド結合、エステル結合、固相担体上のヒドロキシル基とＡとのエステル結合、エーテル結合等が挙げられる。いずれも当分野で公知の材料ならびに反応により形成される。
本明細書中、ハロゲン原子としてはフッ素、塩素、臭素、ヨウ素等が挙げられる。
本明細書中、「置換されていてもよいアルキル基」とは１乃至２以上の置換基を有していてもよい炭素数１〜３の直鎖状または分枝状のアルキル基を意味する。
「炭素数１〜３の直鎖状または分枝状のアルキル基」としては、具体的にはメチル、エチル、プロピル、イソプロピル等が挙げられる。置換基としてはハロゲン原子、（前述と同義）、水酸基、アルコキシ基（炭素数１乃至６の直鎖状、分枝状または環状のアルコキシ基）等が挙げられ、置換されたアルキル基としては、例えばトリフルオロメチル、２−ヒドロキシエチル、２−メトキシエチル等が挙げられる。
本明細書中、「置換されていてもよいアリール基」とは１乃至２以上の置換基を有していてもよい炭素数６乃至１４のアリール基を意味する。「炭素数６乃至１４のアリール基」としては、具体的にはフェニル、１−ナフチル、２−ナフチル、２−インデニル、２−アンスリル等が挙げられる。置換基としてはニトロ基、ハロゲン原子（前述と同義）、アルキル基（炭素数１〜３の直鎖状または分枝状のアルキル基）、アルコキシ基（前述と同義）等が挙げられ、置換されたアリール基としては、２−ニトロフェニル、２−クロロフェニル、２，４−ジメトキシフェニル等が挙げられる。
本明細書中、「置換されていてもよいアルコキシ基」とは１乃至２以上の置換基を有していてもよい炭素数１乃至６の直鎖状、分枝状または環状のアルコキシ基を意味する。「炭素数１乃至６の直鎖状、分枝状または環状のアルコキシ基」としては、具体的にはメトキシ、エトキシ、ｎ−プロポキシ、イソプロポキシ、ブトキシ、イソブトキシ、ｓｅｃ−ブトキシ、ｔｅｒｔ−ブトキシ、ペンチルオキシ、ヘキシルオキシ、シクロプロピルオキシ、シクロブチルオキシ等が挙げられる。置換基としては、ハロゲン原子（前述と同義）、水酸基、アルコキシ基（前述と同義）、ポリエチレングリコール基等が挙げられ、置換されたアルコキシ基としては、トリフルオロメトキシ、２−ヒドロキシメトキシ、２−メトキシエトキシ、ポリエチレングリコールオキシ等が挙げられる。
本明細書中、「置換されていてもよいアルキレン基」とは、炭素数１〜３の直鎖状または分枝状のアルキレン基を意味する。「炭素数１〜３の直鎖状または分枝状のアルキレン基」としては、具体的にはメチレン、エチレン、プロピレン、イソプロピレン等が挙げられる。置換基としてはハロゲン原子（前述同義）、水酸基、アルコキシ基（前述と同義）等が挙げられる。
Ｙとして好ましくは単結合であり、Ａとして好ましくは−Ｏ−（ＣＨ２）３−ＣＯ−であり、Ｑとして好ましくはＮＨであり、Ｒ１として好ましくは置換されていてもよいアルキル基（特に好ましくはメチル基）であり、Ｒ２〜Ｒ５として好ましくは水素原子、置換されていてもよいアルキル基（特に好ましくはメチル基）または置換されていてもよいアルコキシ基（特に好ましくはメトキシ基）である。
本明細書中、Ｐ１の「アミノ基、水酸基もしくはスルフヒドリル基の保護基」ならびにＰ２の「アミノ基、水酸基、スルフヒドリル基、カルボニル基もしくはカルボキシル基の保護基」としては通常当分野で用いられるものが利用でき、「Ｐｒｏｔｅｃｔｉｖｅ  Ｇｒｏｕｐｓ  ｉｎ  Ｏｒｇａｎｉｃ  Ｓｙｎｔｈｅｓｉｓ，Ｇｒｅｅｎ  ａｎｄ  Ｗｕｔｓ著、Ｊｏｈｎ  Ｗｉｌｅｙ  ＆  Ｓｏｎｓ，Ｉｎｃ．１９９９」等に記載の一般的に用いられる保護基が利用できる。具体的には「アミノ基の保護基」としては、９−フルオレニルメチルオキシカルボニル、ｔｅｒｔ−ブチルオキシカルボニル等が、「水酸基の保護基」としては、トリチル、ｔｅｒｔ−ブチル、ベンジル等が、「スルフヒドリル基の保護基」としては、ベンジル、トリチル、アセタミドメチル等がそれぞれ挙げられる。「カルボキシル基の保護基」としてはアルキル基（前述と同義、好ましくはメチル、ｔｅｒｔ−ブチル）、アラルキル基（炭素数７乃至１０であり、具体的には、ベンジル、メチルベンジル、フェネチル等が挙げられ、好ましくはベンジル基である）等が挙げられる。また、Ａの「固相担体との結合に用いられる基」がカルボニル基の場合、Ｐ２はカルボニル基の保護基であり、Ａと一緒になってカルボニル基の保護基であるジメチルアセタールを形成する。
特に好ましい固相担体としては式（ＩＩ）で表されるものであり、例えば下記式で表される固相担体が好ましい。
0004750035.tif 000014
（式中の記号は前記と同義である）
当該固相担体は、下記式で表されるｏ−ニトロベンジルリンカーを介してリガンド（Ｘ）を固相担体（Ｚ）に固定化することによって調製される。具体的な手順は実施例にて後述する。
0004750035.tif 000015
（式中の記号は前記と同義である）
本発明では、上記リガンドを固定化した固相担体上で該リガンドとの特異的な相互作用に基づいてターゲット分子を探索あるいは精製する過程を要する。従ってターゲット分子は、リガンドと特異的に相互作用するものであれば特に限定されるものではなく、公知化合物である場合もあれば新規物質である場合も予想される。ターゲット分子としては低分子化合物であっても高分子化合物であってもかまわない。ターゲット分子が低分子化合物の場合には、低分子化合物であるリガンドとの低分子化合物と低分子化合物との特異的相互作用に基づき、あるいは高分子化合物であるリガンドとの高分子化合物と低分子化合物との特異的相互作用に基づき、ターゲット分子が選別され得る。またターゲット分子が高分子化合物の場合には、低分子化合物であるリガンドとの低分子化合物と高分子化合物との特異的相互作用に基づき、あるいは高分子化合物であるリガンドとの高分子化合物と高分子化合物との特異的相互作用に基づき、ターゲット分子が選別され得る。好ましいリガンドとターゲット分子の組み合わせは低分子化合物と高分子化合物、あるいは高分子化合物と高分子化合物という組み合わせである。
ターゲット分子との相互作用の解析、ならびにターゲット分子の選別は簡便には固相上で行う。ターゲット分子として予め候補物質が予測される場合には、候補物質を単独で上記固相担体上に固定化されたリガンドと接触させ両者の相互作用を測定し、候補物質がターゲット分子であるか否かを判断すればよいが、通常、複数の物質（高分子化合物および／または低分子化合物）を含む試料をリガンドと接触させ、複数の物質（高分子化合物および／または低分子化合物）の各々とリガンドとの相互作用の有無ならびにその相互作用の程度を測定することによりターゲット分子であるか否かを判断し、選別する。ここで複数の物質を含む試料としては、全て公知化合物から構成されるものであっても、一部新規な化合物を含むものであっても、さらには全て新規な化合物から構成されるものであってもよい。しかしながら、リガンドのターゲット分子の探索、あるいは昨今のプロテオーム解析の進歩によれば、全てその構造が公知な化合物の混合物であることが望ましい。全て公知な化合物から構成される試料としては、大腸菌等によって遺伝子工学的に調製されたタンパク質の混合物等であり、一部新規な化合物を含むものとしては、細胞や組織の抽出物（ライゼート）であり、また全て新規な化合物から構成されるものとしては、まだその機能や構造が知られていない新規なタンパク質や新しく合成された化合物等の混合物が挙げられる。試料が混合物の場合、特に公知化合物を含む場合には、任意にこれらの化合物の試料中の含有量を所望の値に設定しておくこともできる。リガンドのターゲット分子の探索という見地にたてば、低分子化合物ならびに高分子化合物であるのが好ましく、ヒト等の動物体内でのターゲット分子の探索についていえば高分子化合物であることが好ましい。
本明細書中、リガンドならびにターゲット分子という用語は、互いに特異的な分子間相互作用を有する組み合わせを意図するものであって、当該組み合わせのうち、片方をリガンドとして固相に固定化すれば他方がターゲット分子となり、すなわちどちらを固相に固定化するかによって、それらの呼称は変更され得る。リガンドに特異的な相互作用を有するターゲット分子は１種類とは限らず、また同様にターゲット分子に特異的な相互作用を有するリガンドも１種類とは限らない。本明細書ではリガンドならびにターゲット分子という用語は、ある特定の分子を指すものではなく特異的な相互作用を有する分子同士の各々を意図するものである。
「特異的な相互作用」とは、特定のリガンド（特定のターゲット分子）のみを特異的に認識して結合するような特性を発揮する作用であり、アゴニストあるいはアンタゴニストに対する特異的受容体、基質に対する酵素、そして例えばＦＫ５０６（リガンド）に対するＦＫ５０６結合タンパク質（ターゲット分子）や、ステロイドホルモンに対するステロイドホルモン受容体（例；ｄｅｘａｍｅｔｈａｓｏｎｅとｇｌｕｃｏｃｏｒｔｉｃｏｉｄ  ｒｅｃｅｐｔｏｒ）、抗がん剤ｔｒａｐｏｘｉｎに対するＨＤＡＣ等の関係が「特異的相互作用」に該当する。一方、「非特異的な相互作用」とは、それによる結合の対象が広範にわたり且つ特定分子に限定されず、反応条件によって種々変化するような状況を生じる作用をいい、本発明においては、固相上のリガンドや固相担体自体の表面に、結合・吸着するような不特定の分子間の作用を意味する。「非特異的相互作用」は、「特異的相互作用」に基づくリガンドとターゲット分子の結合の障害となるか、あるいは混同されることにより「特異的な相互作用」による結合を見落としてしまう危険性がある。
本発明において「特異的相互作用を解析する」とは、リガンドとターゲット分子との間の相互作用の特異性の程度を、相互作用情報として得ることであって、例えばＫｄ（解離速度定数）、Ｋａ（結合速度定数）等の数値として得ることができる。上記相互作用情報に基づき、リガンドと特異的な相互作用を有するか否かを判定することによってターゲット分子を同定することができる本願発明の固相担体はターゲット分子探索用であり得、また、リガンドとターゲット分子との特異的相互作用を利用して本願発明の固相担体を用いてターゲット分子を精製することもできる。
【実施例】  以下、実施例により本発明をさらに詳細に説明するが、本発明はこれらの実施例によりなんら限定されるものではない。また、用いる各化合物や試薬等は特に言及しない限り、商業的に入手可能であるか、また既知の報告等に基づいて調製することができる。
略語一覧
ＤＭＦ：ジメチルホルムアミド
ＮＭＰ：Ｎ−メチル−２−ピロリドン
ＥＤＣ：１−［３−（ジメチルアミノ）プロピル］−３−エチルカルボジイミド
Ｆｍｏｃ：９−フルオレニルメチルオキシカルボニル
ＨｏＢｔ：１−ヒドロキシベンゾトリアゾール
２−ＭＥ：２−メルカプトエタノール
実施例１：光切断型リンカーを介してＦＫ５０６を固定化した樹脂の合成
光切断型リンカー（４−｛４−［１−（Ｆｍｏｃ−アミノ）−エチル］−２−メトキシ−５−ニトロフェノキシ｝酪酸，Ｆｌｕｋａ）（１２４ｍｇ，０．２４ｍｍｏｌ）、ＴＯＹＯパール樹脂（ＴＳＫｇｅｌ  ＡＦ−ａｍｉｎｏ，６００μｌ，遊離アミノ基（ａｖａｉｌａｂｌｅ  ａｍｉｎｏ  ｇｒｏｕｐ）は０．０６ｍｍｏｌ）、ＥＤＣ（４４ｍｇ，０．２８ｍｍｏｌ）、ＨＯＢｔ（３９ｍｇ，０．２８ｍｍｏｌ）およびＤＭＦ（６ｍｌ）の混合物を室温で１５時間撹拌した。反応の終点はニンヒドリン反応で残存アミノ基が肉眼で観測できなくなることで確認した。この時の反応率を換算すると約８８％であった。反応終了確認後、ＤＭＦで樹脂を５回洗浄した。ここに、２０％ピペリジン−ＤＭＦ溶液（６ｍｌ）を加え、２時間室温で攪拌した。ＤＭＦで樹脂を５回洗浄後、２００μｌをとりわけ、文献（Ｂｉｏｃｏｎｊｕｇａｔｅ  Ｃｈｅｍｉｓｔｒｙ，２００３，１４（６），１２２２−１２３０）記載の方法で調製した１７−アリル−１，１４−ジ−ヒドロキシ−１２−｛２−［４−（７−カルボキシ−ヘプタノイル−オキシ）−３−メトキシ−シクロヘキシル］−１−メチル−ビニル｝−２３，２５−ジメトキシ−１３，１９，２１，２７−テトラメチル−１１，２８−ジオキサ−４−アザ−トリシクロ［２２．３．１．０４，９］オクタコス−１８−エン−２，３，１０，１６−テトラオン（ＦＫ５０６；７７ｍｇ，０．０８ｍｍｏｌ）、ＥＤＣ（１４．９ｍｇ，０．０９６ｍｍｏｌ）、ＨＯＢｔ（１２．８ｍｇ，０．０９６ｍｍｏｌ）およびＤＭＦ（１ｍｌ）の混合物を室温で２０時間撹拌した。反応の終点はニンヒドリン反応で残存アミノ基が肉眼で観測できなくなることで確認した。この時の反応率を換算すると約９４％であった。反応終了確認後、ＤＭＦで樹脂を５回洗浄した。ここに無水酢酸（２００μｌ）およびＤＭＦ（８００μｌ）を加え１時間室温で撹拌した。その後ＤＭＦで十分洗浄し、得られた光切断型リンカーを介してＦＫ５０６を固定化した樹脂は後述する結合実験に用いた。
実施例２
（１）ラット脳ライゼートの調製
ラットの脳（２．２ｇ）を混合液Ａ（０．２５Ｍシュクロース，２５ｍＭ  Ｔｒｉｓバッファー（ｐＨ７．４），２２ｍｌ）に混ぜ、ホモジネートを作成後、９５００ｒｐｍで１０分間遠心分離した。遠心分離上清を取り、５００００ｒｐｍでさらに３０分間遠心分離した。こうして得られた上清をライゼートとして使用した。なお、実験はすべて４℃あるいは氷上で行った。
（２）結合実験及び標的タンパク質の精製
実施例１で調製した、ＦＫ５０６を、光切断型リンカー（４−｛４−［１−（Ｆｍｏｃ−アミノ）−エチル］−２−メトキシ−５−ニトロフェノキシ｝酪酸，Ｆｌｕｋａ）を介して固定化した樹脂（ＴＯＹＯＰＥＡＲＬ  ＡＦ）を、上記（１）で調製したラット脳ライゼートと混合し、付着物をバッファーＢ（２５ｍＭ  トリスバッファー（ｐＨ７．４），０．２５Ｍシュクロース，５００ｍＭヒドラジン，５００ｍＭ  ２−ＭＥ）で洗浄し、その後溶出のためバッファーＢ中にて、１時間大型ＵＶ照射ランプ（３６５ｎｍ，Ｍｏｄｅｌ  Ｂ１００ＡＰ，Ｌｏｎｇ  Ｗａｖｅ  Ｕｌｔｒａｖｉｏｌｅｔ  Ｌａｍｐ，１１５Ｖ−２．５Ａ，ＵＶＰ，Ｕｐｌａｎｄ，ＣＡ）での光照射を行った。照射後、バッファー溶液をサンプルとして回収し、樹脂上に残った残存タンパク質を、溶出試薬（Ｓａｍｐｌｅ  Ｂｕｆｆｅｒ  Ｓｏｌｕｔｉｏｎ  ｗｉｔｈ  ２ＭＥ（ｘ２）ｆｏｒ  ＳＤＳ−ｐａｇｅ，ｃｏｄｅ  ３０５６６−２２，Ｎａｋａｌａｉ  ｔｅｓｑｕｅ）にて溶出した。樹脂上に残った残存タンパク質を溶出して得られたサンプルと光照射にて溶出したサンプルとを電気泳動によって比較した（図２）。
光照射による溶出では、光切断型リンカーを介してＦＫ５０６を固定化した樹脂からＦＫ５０６の結合タンパク質であるＦＫＢＰ１２が高純度で溶出されることが確認された（図２レーン３）。光照射後の樹脂上のタンパク質を、溶出試薬を用いて溶出すると、ＦＫＢＰ１２以外の非選択的結合タンパク質を含むタンパク質が溶出した（図２レーン２）。一方、光照射を行わず当初のＦＫ５０６固定化樹脂に結合したタンパク質を全溶出した結果を図２レーン１に示す。
これらの結果から本発明により特異的結合タンパク質のみが高純度で精製されることが明らかである。
実施例３：光切断型リンカーを介してクロモグリク酸を固定化した樹脂の合成
実施例１に記載の方法にしたがって作製した、光切断型リンカーを結合した樹脂（５００μｌ）と、クロモグリク酸（９３ｍｇ，０．２ｍｍｏｌ）、ＥＤＣ（３７ｍｇ，０．２４ｍｍｏｌ）、ＨＯＢｔ（３２ｍｇ，０．２４ｍｍｏｌ）およびＮＭＰ（５ｍｌ）の混合物を室温で２０時間撹拌した。反応の終点はニンヒドリン反応で残存アミノ基が肉眼で観測できなくなることで確認した。この時の反応率を換算すると約７６％であった。反応終了確認後、ＮＭＰで樹脂を５回洗浄した。ここに無水酢酸（１ｍｌ）およびＮＭＰ（４ｍｌ）を加え１時間室温で撹拌した。その後ＮＭＰで十分洗浄し、得られた光切断型リンカーを介してクロモグリク酸を固定化した樹脂を後述する結合実験に用いた。
実施例４
（１）Ｅ．ｃｏｌｉライゼートの調製
定法にしたがってクロモグリク酸結合タンパクを発現したＥ．ｃｏｌｉ（０．５２ｇ）を混合液Ｃ（０．２５Ｍシュクロース，２５ｍＭ  Ｔｒｉｓバッファー（ｐＨ７．４），１％Ｃｈａｐｓ，４ｍｌ）に混ぜ、ホモジネートを作成後、１００００ｒｐｍで６０分間遠心分離した。こうして得られた上清をライゼートとして使用した。なお、実験はすべて４℃あるいは氷上で行った。
（２）結合実験および標的タンパク質の精製
実施例３で調製した、クロモグリク酸を、光切断型リンカー（４−｛４−［１−（Ｆｍｏｃ−アミノ）−エチル］−２−メトキシ−５−ニトロフェノキシ｝酪酸，Ｆｌｕｋａ）を介して固定化した樹脂（ＴＯＹＯＰＥＡＲＬ  ＡＦ）を、上記（１）で調製したクロモグリク酸結合タンパク発現Ｅ．ｃｏｌｉライゼートと混合し、付着物をバッファーＤ（２５ｍＭ  トリスバッファー（ｐＨ７．４），０．２５Ｍシュクロース，１％Ｃｈａｐｓ，５００ｍＭイミダゾール，５００ｍＭ  ２−ＭＥ）で洗浄し、その後溶出のためバッファーＤ中にて、１時間大型ＵＶ照射ランプ（３６５ｎｍ，Ｍｏｄｅｌ  Ｂ１００ＡＰ，Ｌｏｎｇ  Ｗａｖｅ  Ｕｌｔｒａｖｉｏｌｅｔ  Ｌａｍｐ，１１５Ｖ−２．５Ａ，ＵＶＰ，Ｕｐｌａｎｄ，ＣＡ）での光照射を行った。照射後、バッファー溶液をサンプルとして回収することにより、高純度のクロモグリク酸結合タンパク（分子量：約８０Ｋ）溶液を得ることができた。
【産業上の利用可能性】  本発明の方法によれば、従来、特異的結合能を有するリガンドを固定化したアフィニティー樹脂によるタンパク質の精製過程で問題となっていた、高濃度リガンドあるいは塩によるタンパク質の変性や、非選択的タンパク質の混入等を排除することができる。
本出願は、日本で出願された特願２００４−２２４６３４を基礎としておりその内容は本明細書に全て包含されるものである。
【図１】
0004750035.tif 000020
【図２】
0004750035.tif 000021